【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
ポリマー複合体を調製する方法であって、
Ａ．組成物を、
１．次のａおよびｂを含むポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマー、およびアミノ基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法。
【請求項２】
ポリマー複合体を調製する方法であって、
Ａ．組成物を、
１．次のａおよびｂから本質的になるポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーから本質的になる、方法。
【請求項３】
Ａ．次の１および２を含むポリマーブレンドと、
１．ポリエチレン、およびエチレンとＣ3〜Ｃ10α−オレフィンとのコポリマーからなる群から選択される第１のポリマー；および
２．ヒドロキシル基を有するポリマー、およびアミノ基を有するポリマーからなる群から選択される第２のポリマー；
Ｂ．高圧ランダム共重合方法によって生成される極性コポリマーである第３のポリマー
を組み合わせることによって調製される、容易に加工できる組成物であって、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記加工できる組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、組成物。
【請求項４】
複合材料から成形品を調製する方法であって、
Ａ．次の１および２のステップを含む方法で複合材料を調製するステップと、
１．組成物を、
ａ．次の（１）および（２）を含むポリマーブレンドと、
（１）ポリエチレン、およびエチレンとＣ3〜Ｃ10α−オレフィンとのコポリマーからなる群から選択される第１のポリマー；および
（２）ヒドロキシル基を有するポリマーおよびアミノ基を有するポリマーからなる群から選択される第２のポリマー；
ｂ．高圧ランダム共重合方法によって生成される極性コポリマーである第３のポリマー
を組み合わせることによって生成するステップ；および
２．前記組成物を高せん断混合にかけて、均質な複合材料を生成するステップ；
Ｂ．前記複合材料を成形品に形成するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法。
【手続補正２】
【補正対象書類名】明細書
【補正対象項目名】００４７
【補正方法】変更
【補正の内容】
【００４７】
表Ｉ
2009535452.tif 000001
次に、本発明の好ましい態様を示す。
1.  ポリマー複合体を調製する方法であって、
Ａ．組成物を、
１．次のａおよびｂを含むポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマー、およびアミノ基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜８９重量％の前記第１のポリマー、２〜４５重量％の前記第２のポリマー、および０．１〜１０重量％の前記第３のポリマーを含む、方法。
2.  ポリマー複合体を調製する方法であって、
Ａ．組成物を、
１．次のａおよびｂから本質的になるポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜８９重量％の前記第１のポリマー、２〜４５重量％の前記第２のポリマー、および０．１〜１０重量％の前記第３のポリマーから本質的になる、方法。
3.  前記第１のポリマーがポリエチレンである、上記１に記載の方法。
4.  前記第１のポリマーがエチレンとＣ3〜Ｃ10α−オレフィンとのコポリマーである、上記１に記載の方法。
5.  前記第２のポリマーがヒドロキシル基を有するポリマーである、上記１に記載の方法。
6.  前記第２のポリマーがエチレンビニルアルコールポリマーである、上記５に記載の方法。
7.  前記第２のポリマーがポリアミドである、上記１に記載の方法。
8.  前記極性コポリマーがエチレンの共重合化単位およびＣ4〜Ｃ8不飽和無水物を含む、上記１に記載の方法。
9.  前記極性コポリマーが、エチレンの共重合化単位、および少なくとも２つのカルボン酸基を有するＣ4〜Ｃ8不飽和酸のモノエステルを含む、上記１に記載の方法。
10.  前記不飽和無水物が無水マレイン酸である、上記８に記載の方法。
11.  前記モノエステルがマレイン酸水素エチルである、上記９に記載の方法。
12.  前記ポリマーブレンドが、前記第１と第２のポリマーの全重量に対して水３００ｐｐｍを超える水分含量を有する、上記１に記載の方法。
13.  Ａ．次の１および２を含むポリマーブレンドと、
１．ポリエチレン、およびエチレンとＣ3〜Ｃ10α−オレフィンとのコポリマーからなる群から選択される第１のポリマー；および
２．ヒドロキシル基を有するポリマー、およびアミノ基を有するポリマーからなる群から選択される第２のポリマー；
Ｂ．高圧ランダム共重合方法によって生成される極性コポリマーである第３のポリマー
を組み合わせることによって調製される、容易に加工できる組成物であって、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記加工できる組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、組成物。
14.  前記第１のポリマーがポリエチレンである、上記１３に記載の組成物。
15.  前記第１のポリマーがエチレンとＣ3〜Ｃ10α−オレフィンとのコポリマーである、上記１３に記載の組成物。
16.  前記第２のポリマーがヒドロキシル基を有するポリマーである、上記１３に記載の組成物。
17.  前記第２のポリマーがエチレンビニルアルコールポリマーである、上記１６に記載の組成物。
18.  前記第２のポリマーがポリアミドである、上記１３に記載の組成物。
19.  前記極性コポリマーがエチレンの共重合化単位およびＣ4〜Ｃ8不飽和無水物を含む、上記１３に記載の組成物。
20.  前記極性コポリマーが、エチレンの共重合化単位、および少なくとも２つのカルボン酸基を有するＣ4〜Ｃ8不飽和酸のモノエステルを含む、上記１３に記載の組成物。
21.  前記不飽和無水物が無水マレイン酸である、上記１９に記載の組成物。
22.  前記モノエステルがマレイン酸水素エチルである、上記２０に記載の組成物。
23.  前記ポリマーブレンドが、前記第１と第２のポリマーの全重量に対して水３００ｐｐｍを超える水分含量を有する、上記１３に記載の組成物。
24.  複合材料から成形品を調製する方法であって、
Ａ．次の１および２のステップを含む方法で複合材料を調製するステップと、
１．組成物を、
ａ．次の（１）および（２）を含むポリマーブレンドと、
（１）ポリエチレン、およびエチレンとＣ3〜Ｃ10α−オレフィンとのコポリマーからなる群から選択される第１のポリマー；および
（２）ヒドロキシル基を有するポリマーおよびアミノ基を有するポリマーからなる群から選択される第２のポリマー；
ｂ．高圧ランダム共重合方法によって生成される極性コポリマーである第３のポリマー
を組み合わせることによって生成するステップ；および
２．前記組成物を高せん断混合にかけて、均質な複合材料を生成するステップ；
Ｂ．前記複合材料を成形品に形成するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法。
25.  前記第１のポリマーがポリエチレンである、上記２４に記載の方法。
26.  前記第１のポリマーがエチレンとＣ3〜Ｃ10α−オレフィンとのコポリマーである、上記２４に記載の方法。
27.  前記第２のポリマーがヒドロキシル基を有するポリマーである、上記２４に記載の方法。
28.  前記第２のポリマーがエチレンビニルアルコールポリマーである、上記２７に記載の方法。
29.  前記第２のポリマーがポリアミドである、上記２４に記載の方法。
30.  前記極性コポリマーがエチレンの共重合化単位およびＣ4〜Ｃ8不飽和無水物を含む、上記２４に記載の方法。
31.  前記極性コポリマーが、エチレンの共重合化単位、および少なくとも２つのカルボン酸基を有するＣ4〜Ｃ8不飽和酸のモノエステルを含む、上記２４に記載の方法。
32.  前記不飽和無水物が無水マレイン酸である、上記３０に記載の方法。
33.  前記モノエステルがマレイン酸水素エチルである、上記３１に記載の方法。
34.  前記ポリマーブレンドが、前記第１と第２のポリマーの全重量に対して水３００ｐｐｍを超える水分含量を有する、上記２４に記載の方法。
35.  上記２４に記載の方法で調製された成形品。
36.  前記第１のポリマーがポリエチレンである、上記２に記載の方法。
37.  前記第１のポリマーがエチレンとＣ3〜Ｃ10α−オレフィンとのコポリマーである、上記２に記載の方法。
38.  前記第２のポリマーがエチレンビニルアルコールポリマーである、上記２に記載の方法。
39.  前記極性コポリマーがエチレンの共重合化単位およびＣ4〜Ｃ8不飽和無水物を含む、上記２に記載の方法。
40.  前記極性コポリマーが、エチレンの共重合化単位、および少なくとも２つのカルボン酸基を有するＣ4〜Ｃ8不飽和酸のモノエステルを含む、上記２に記載の方法。
41.  前記不飽和無水物が無水マレイン酸である、上記３９に記載の方法。
42.  前記モノエステルがマレイン酸水素エチルである、上記４０に記載の方法。
43.  前記ポリマーブレンドが、前記第１と第２のポリマーの全重量に対して水３００ｐｐｍを超える水分含量を有する、上記２に記載の方法。
44.  潤滑剤をさらに含む、上記１３に記載の組成物。
45.  前記組成物が潤滑剤をさらに含む、上記１に記載の方法。
46.  前記組成物が潤滑剤をさらに含む、上記１に記載の方法。